(57)【特許請求の範囲】
【請求項１】
質量％で、
P2O5：32.0〜52.0%、
Al2O3：1.5〜4.0%、
MgO：0〜3.0%、
CaO：0〜10.0%、
SrO：0〜7.0%、
BaO：27.0〜40%、
（ただしMgO、CaO、SrO及びBaOの合計量が40.0〜47.0%である。）
ZnO：1.0〜5.0%、
Y2O3：0.25〜5.0%、
La2O3：0.25〜5.0%及び
Ta2O5：0.1〜2.0%
を含有した基礎ガラス成分、並びに、
該基礎ガラス成分100質量部に対して4.5〜7.5質量部のCuO
を含み、且つ、以下の式を満足することを特徴とする近赤外吸収フィルタ用ガラス。
3.0＜［％P2O5］／（［％Y2O3］＋［％La2O3］＋［％Ta2O5］）＜27.0
0.4＜［％CuO］／（［％Y2O3］＋［％La2O3］＋［％Ta2O5］）＜3.6
ただし、［％M］は、ガラス中のM元素の含有量（質量％）を示す。
【請求項２】
前記基礎ガラス成分は、さらに、質量％で、
Gd2O3：3.0%以下、
B2O3： 5.0%以下及び
Nb2O5：5.0%以下
を含有することを特徴とする請求項１に記載の近赤外吸収フィルタ用ガラス。
【発明の詳細な説明】
【技術分野】
【０００１】
本発明は、カメラ、スマートフォン等のカラー撮影機内の感度補正用フィルタなどとして使用されるフィルタ用ガラスであって、近赤外領域の光を効率的に吸収し、可視域において高い透過率を有する近赤外吸収フィルタ用ガラスに関するものである。
【背景技術】
【０００２】
カメラ、スマートフォン等のカラー撮影機器に使用される固体撮影素子の分光感度は可視域から近赤外の広い範囲に渡っており、その感度は可視域よりも赤外域のほうが高い。このため、可視域の光を透過させ、近赤外域（波長：800〜900 nm程度）の光を吸収し、通常の感度に補正する近赤外吸収フィルタは欠かせない光学部品である。
上記のような近赤外吸収フィルタに用いられるフィルタ用ガラスが持つべき分光特性として、800 nm以上の波長域での吸収特性が高く、400〜700 nmの波長域での透過特性が高いことが挙げられる。
このような特性を持つフィルタ用ガラス（以下、「近赤外吸収フィルタ用ガラス」又は「フィルタ用ガラス」という。）は、P2O5を主成分としたガラス（リン酸塩ガラス）にCuOを含有させ、銅イオンの価数を制御してCu2+とすることにより実現するものがある。ただし、P2O5を主成分とするリン酸塩ガラスは、吸湿性が高く、通常の使用に対して十分な耐候性や、耐水性を得ることが非常に困難であり、長時間使用すると表面が変質して光学特性が劣化するという問題があった。
【０００３】
そのため、リン酸塩ガラスの耐候性を改善する技術として、例えば、特許文献１〜４に開示された技術が挙げられる。
特許文献１の技術は、リン酸塩ガラス中にAl2O3を多量に含有させることによって耐候性を改善したものである。特許文献２及び３の技術は、リン酸塩ガラスにAl2O3, ZnOを加えることで、耐候性の向上を図ったものである。特許文献４の技術は、Al2O3の増量ではなく、P2O5の含有量を減少させ、ZnOを加えることで耐候性の改善を図ったものである。
【０００４】
しかしながら、特許文献１の技術では、ガラス中にAl2O3を多量に含有させることから、溶融温度が上昇し、ガラス中のCu2+が熱還元によってCu+となるため、十分な分光特性が得られないという問題があった。一方、溶融温度の上昇を適度な範囲で抑える場合には、Al2O3の添加による十分な耐候性の改善が得られなかった。
また、特許文献２及び３の技術では、リン酸塩ガラスの表面ヤケの原因となるアルカリ金属元素を含有することが必須の要件となるため、長期間での耐候性は期待できないという問題があった。
さらに、特許文献４の技術では、アルカリ金属を使わない組成を提案しており、ガラスの表面ヤケ等については発生しない。しかしながら、近年、撮影機器の小型化・薄型化・軽量化のために、近赤外線吸収フィルタにも極端な薄型化が求められており、これを満たすためには従来よりもガラス組成のCuOの含有量をより多くしなければならないという事情があり、アルカリ金属を用いず、P2O5を減少させ、ZnOを加えるという特許文献４の技術では、CuO含有量を増加させた場合に、リン酸塩ガラス融液は不安定化し（以後、「製造時の融液の不安定化」という。）、結晶が析出するため、目的とするガラスが得られない状態になり、実用的な製造が難しい、という問題があった。
【０００５】
また、リン酸塩ガラス以外のガラスを用いることで、耐候性を高める技術の開発も行われている。
例えば、特許文献５〜７には、リン酸塩ガラスに比べて耐侯性の優れるフツリン酸塩ガラスにCuOを含有させることにより、所望の耐候性及び分光特性を実現した近赤外吸収フィルタ用ガラスが開示されている。
【先行技術文献】
【特許文献】
【０００６】
【特許文献１】特開平２−２６３７３０号公報
【特許文献２】特開２００６−００１８０８号公報
【特許文献３】特開平９−１００１３６号公報
【特許文献４】特開２００９−２９８６３４号公報
【特許文献５】特開平１−２１９０３７号公報
【特許文献６】特開平３−８３８３４号公報
【特許文献７】特開平３−８３８３５号公報
【発明の概要】
【発明が解決しようとする課題】
【０００７】
しかしながら、一般にフツリン酸塩ガラスはフッ素の揮発によって組成が安定しないため、得率が低くなり、大量生産には適していないという問題や、排ガス処理装置等、溶融設備に伴うコストが増大するという問題もあった。
さらに、溶融雰囲気によりCu2+が還元されてCu+イオンになりやすく、分光特性が悪化しやすいという欠点があった。
【０００８】
そのため、本発明は上記の現状に鑑み開発されたもので、製造コストの高騰を招くことなく、所望の分光特性を有しつつ、実用的な耐候性及び製造時の融液の安定化を実現できる近赤外吸収フィルタ用ガラスを提供することを目的とする。
【課題を解決するための手段】
【０００９】
発明者は、上記の課題を解決すべく鋭意研究した結果、リン酸塩ガラスのCuO 濃度を高濃度で含有する場合において、Y2O3、La2O3及びTa2O5を一定量加えると、これらが望ましい分光特性を保った上で、製造時の融液の安定化と耐侯性の良化に効果を示す、という知見を得た。ただし、上述したY2O3、La2O3及びTa2O5を加えただけでは、リン酸塩及び酸化銅の含有量との関係で、製造時の融液の安定化及び耐侯性について十分な効果が得られない場合があった。そのため、本発明者はさらに鋭意検討を行った結果、P2O5及びCuOと、Y2O3、La2O3及びTa2O5との含有割合を特定範囲に設定することによって、所望の分光特性を有しつつ、確実に、耐候性及び製造時の融液の安定化を実現できることを見出した。
【００１０】
すなわち、本発明の要旨構成は次のとおりである。
１．質量％で、
P2O5：32.0〜52.0%、
Al2O3：1.5〜4.0%、
MgO：0〜3.0%、
CaO：0〜10.0%、
SrO：0〜7.0%、
BaO：27.0〜40%、
（ただしMgO、CaO、SrO及びBaOの合計量が40.0〜47.0%である。）
ZnO：1.0〜5.0%、
Y2O3：0.25〜5.0%、
La2O3：0.25〜5.0%及び
Ta2O5：0.1〜2.0%
を含有した基礎ガラス成分、並びに、
該基礎ガラス成分100質量部に対して4.5〜7.5質量部のCuO
を含み、且つ、以下の式を満足することを特徴とする近赤外吸収フィルタ用ガラス。
3.0＜［％P2O5］／（［％Y2O3］＋［％La2O3］＋［％Ta2O5］）＜27.0
0.4＜［％CuO］／（［％Y2O3］＋［％La2O3］＋［％Ta2O5］）＜3.6
ただし、［％M］は、ガラス中のM元素の含有量（質量％）を示す。
【００１１】
２．前記基礎ガラス成分は、さらに、質量％で、
Gd2O3：3.0%以下、
B2O3： 5.0%以下及び
Nb2O5：5.0%以下
を含有することを特徴とする請求項１に記載の近赤外吸収フィルタ用ガラス。
【発明の効果】
【００１２】
本発明によれば、製造コストの高騰を招くことなく、所望の分光特性を有しつつ、実用的な耐候性及び製造時の融液の安定化を実現できる近赤外吸収フィルタ用ガラスを得ることができる。そして、本発明により得られる近赤外吸収フィルタ用ガラスは、優れた耐候性及び製造時の融液の安定化を有することから、カメラ、スマートフォン等のカラー撮影機内の感度補正用のフィルタなどとして使用するのに好適である。
【図面の簡単な説明】
【００１３】
【図１】サンプル２１及びサンプル３３について、各波長の透過光に対する分光透過率のシミュレーションデータを示す。
【発明を実施するための形態】
【００１４】
以下、本発明について具体的に説明する。
本発明の近赤外吸収フィルタ用ガラスは、質量％で、
P2O5：32.0〜52.0%、
Al2O3：1.5〜4.0%、
MgO：0〜3.0%、
CaO：0〜10.0%、
SrO：0〜7.0%、
BaO：27.0〜40%、
（ただしMgO、CaO、SrO及びBaOの合計量が40.0〜47.0%である。）
ZnO：1.0〜5.0%、
Y2O3：0.25〜5.0%、
La2O3：0.25〜5.0%及び
Ta2O5：0.1〜2.0%
を含有した基礎ガラス成分、並びに、
該基礎ガラス成分100質量部に対して4.5〜7.5質量部のCuO
を含む。
【００１５】
まず、前記基礎ガラス成分の組成及びその限定理由について説明する。なお、基礎ガラス成分における含有量の単位は何れも「質量％」であるが、以下、特に断らない限り単に「％」で示す。
【００１６】
P2O5：32.0〜52.0 %
P2O5は、本発明におけるリン酸塩ガラスの主成分である。P2O5の含有量が32.0 %以下ではガラス形成が難しくなり、52.0 %を超えると耐候性が著しく低下するため、含有量を32.0〜52.0 %とする。同様の観点から、P2O5の好ましい含有量は45.0〜50.0 %であり、より好ましくは48.0〜49.8 %である。
【００１７】
Al2O3：1.5〜4.0%
Al2O3は、耐候性を改善するための成分であり、その含有量は1.5〜4.0%である。Al2O3の含有量が4.0 %以上加えると溶解性及び製造時の融液の安定性が悪化し、1.5 %未満では耐候性が低下するためである。同様の観点から、好ましいAl2O3の含有量は1.5〜2.7 %であり、さらに好ましくは1.7〜2.5 %である。
【００１８】
MgO：0〜3.0%
MgOは、耐候性を改善する成分であり、その含有量は0〜3.0%である。MgOの含有量が 3.0 %を超えると、製造時の融液の安定性が悪化する傾向があるためである。同様の観点から、好ましいMgOの含有量は2.0 % 以下であり、より好ましくは1〜1.8 %である。
【００１９】
CaO：0〜10.0%
CaOについてもMgOと同様に耐候性を改善する成分であり、その含有量は0〜10.0%である。CaOの含有量が10.0 %を超えると製造時の融液の安定性が悪化するためである。同様の観点から、好ましいCaOの含有量は5.5 %〜8.0 %であり、より好ましくは6.5 %〜7.5 %である。
【００２０】
SrO：0〜7.0%
SrOについてもMgO及びCaOと同様に耐候性を改善する成分であり、その含有量は0〜7.0%である。SrOの含有量が7.0 %を超えると製造時の融液の安定性が悪化するためである。同様の観点から、好ましいSrOの含有量は2.0 %〜5.0%, より好ましくは2.5 %〜3.5 %である。
【００２１】
BaO：27.0〜40%
BaOは製造時の融液の安定化および分光特性を改善する成分であり、その含有量は27.0 ~ 40.0 %である。安定性および分光特性に関して、27.0 %未満であると、効果は不充分であり、40.0 %を超えると製造時の融液の安定性の悪化を招くためである。同様の観点から、好ましい範囲は30.0〜37.0 %であり、より好ましい範囲は31.0〜35.0 %である。
【００２２】
ここで、前記MgO、CaO、SrO及びBaOの合計量は、40.0〜47.0%である。合計量が40.0％未満の場合、分光特性の改善を十分に行えず、合計量が47.0%を超えると、製造時の融液の安定性の悪化を招くためである。同様の観点から、前記MgO、CaO、SrO及びBaOの合計量の好ましい範囲は40.0〜46.5 %であり、より好ましい範囲は41.0〜45.5 %である。
【００２３】
ZnO：1.0〜5.0%
ZnOは、製造時の融液の安定性及び耐候性を改善する成分であり、その含有量は1.0〜5.0%である。ZnOの含有量が5.0 %を超えると融液の安定性及び分光特性が悪化し、1.0 %未満であると耐候性が低下するためである。同様の観点から、ZnOの含有量の好ましい範囲は1.0〜4.0 %であり、より好ましい範囲は1.5〜3.5 %である。
【００２４】
Y2O3：0.25〜5.0%
Y2O3は、製造時の融液の安定性及び耐候性を改善する成分であり、その含有量は0.25〜5.0%である。Y2O3の含有量が5.0%を超えると、分光特性の悪化を招き、0. 25%未満であると、製造時の融液の安定性及び耐候性が低下するためである。同様の観点から、Y2O3の好ましい範囲は0.25〜3.5%であり、より好ましくは0.4〜1.5%である。
【００２５】
La2O3：0.25〜5.0%
La2O3は、前記Y2O3と同様に、製造時の融液の安定性及び耐候性を改善する成分であり、その含有量は0.25〜5.0%である。La2O3の含有量が5.0%を超えると、分光特性の悪化を招き、0. 25%未満であると、製造時の融液の安定性及び耐候性が低下するためである。同様の観点から、La2O3の好ましい範囲は0.25〜3.5%であり、より好ましくは0.4〜1.5%である。
【００２６】
Ta2O5：0.1〜2.0%
Ta2O5は、前記Y2O3及びLa2O3と同様に、製造時の融液の安定性及び耐候性を改善する成分であり、その含有量は0.1〜2.0%である。Ta2O5の含有量が2.0 %を超えると、溶融温度を高くする必要が生じ、可視域での分光特性の悪化を招き、0.1 %未満では、製造時の融液の安定性と耐候性が低下するためである。同様の観点から、La2O3の好ましい範囲は0.1〜1.0%であり、より好ましくは0.25〜0.50%である。
【００２７】
Gd2O3：3.0%以下
Gd2O3は、任意成分であり、前記基礎ガラス成分中に3.0%以下含有することが好ましい。Gd2O3はガラス製造時の融液の安定性を改善する働きをするが、含有量が3.0 %を超える場合には、分光特性が悪化するおそれもあるためである。同様の観点からは、1.0〜2.0％であることがより好ましい。
【００２８】B2O3：5.0%以下  B2O3は、任意成分であり、前記基礎ガラス成分中に5.0%以下含有することが好ましい。B2O3はガラス製造時の融液の安定性を改善する働きをするが、含有量が5.0%を超える場合には、耐候性が悪化するおそれもあるためである。同様の観点からは、1.0〜3.0 %であることがより好ましい。
【００２９】Nb2O5：5.0%以下  Nb2O5は、任意成分であり、前記基礎ガラス成分中に5.0%以下含有することが好ましい。Nb2O5はガラス製造時の融液の安定性を改善する働きをするが、含有量が5.0%を超える場合には、分光特性が悪化するおそれもあるためである。同様の観点からは、1.0〜2.0 %であることがより好ましい。
【００３０】
次に、前記基礎ガラス成分以外の組成及びその限定理由について説明する。
CuO：基礎ガラス成分100質量部に対して4.5〜7.5質量部
CuOは、ガラスに近赤外吸収特性を付与する成分であり、前記基礎ガラス成分100重量部に対して、4.5〜7.5質量部添加される。実際には、使用されるフィルタの厚さと所望の分光特性に応じて、添加される量が選択されるが、その添加量が、基礎ガラス成分100重量部に対して4.5 質量部未満であると、実用的な耐候性が得られず、7.5質量部を超えると製造時の融液の安定性が低下し、製品化が難しくなる。同様の観点から、CuOの添加量は、基礎ガラス成分100重量部に対して、好ましくは4.5〜6.8質量部、より好ましくは4.8〜6.4質量部である。
【００３１】
そして、本発明の近赤外吸収フィルタ用ガラスは、以下の式を満たすことを特徴とする。
3.0＜［％P2O5］／（［％Y2O3］＋［％La2O3］＋［％Ta2O5］）＜27.0
0.4＜［％CuO］／（［％Y2O3］＋［％La2O3］＋［％Ta2O5］）＜3.6
上述した、Y2O3、La2O3及びTa2O5を加えると、これらが望ましい分光特性を保った上で、製造時の融液の安定性と耐侯性の良化に効果を示すことができるものの、実際には、P2O5及びCuOの量との関係が非常に重要であり、製造時の融液の安定化及び耐侯性について十分な効果が得られない場合がある。そのため、本発明では、P2O5及びCuOそれぞれの量とY2O3、La2O3及びTa2O5の合計量とを、上記関係式を満たすようにすることで、従来の技術よりも確実に、製造時の融液の安定化及び耐侯性を実現できる。
なお、［％M］は、ガラス中のM元素の含有量（質量％）を示す。
【００３２】
ここで、上記式：［％P2O5］／（［％Y2O3］＋［％La2O3］＋［％Ta2O5］）が、3.0以下の場合には、Y2O3、La2O3及びTa2O5の量が多くなりすぎるため、ガラス溶解時の温度が高くなり、Cu+の割合が増加し、所望の分光特性が得られない。また、上記式が27.0以上の場合には、Y2O3、La2O3及びTa2O5の量が少なくなりすぎるため、製造時の融液の安定化と耐侯性を十分に得ることができない。
【００３３】
ここで、上記式：［％CuO］／（［％Y2O3］＋［％La2O3］＋［％Ta2O5］）が、0.4以下の場合には、Y2O3、La2O3およびTa2O5の量が多くなりすぎるため、前述同様にガラス溶解に高温を要し、Cu+の割合が増加するため、所望の分光特性を得られない。また、上記式が3.6以上の場合には、Y2O3、La2O3及びTa2O5の量が少なくなりすぎるため製造時の融液の安定化と耐侯性を十分に得ることができない。
【００３４】
なお、本発明の近赤外吸収フィルタ用ガラスにおいて、上記以外の成分は不可避的不純物である。ただし、本発明の効果を損なわない範囲内であれば、上記以外の成分の含有を拒むものではない。
【００３５】
以下、本発明の近赤外吸収フィルタ用ガラスの製造条件について説明する。
本発明の近赤外吸収フィルタ用ガラスは、原料として、正リン酸、五酸化二リン、あるいはメタリン酸塩などの化合物、炭酸塩、硝酸塩、水酸化物など、通常の光学ガラスで使用される一般のガラス原料、並びに、上述した各成分を用いて通常のガラス製造方法に従って製造できる。例えば、溶融温度を900〜1300 ℃程度にして、白金坩堝を用いて、十分に溶融したガラス融液を型に流し込み、ガラス転移温度付近でアニールすることにより、近赤外吸収フィルタ用ガラスを製造できる。
【実施例】
【００３６】
以下に実施例及び比較例を挙げて本発明の近赤外線吸収フィルタ用ガラスを説明するが、本発明はこれら実施例に限定されるものではない。
【００３７】
（サンプル１〜３３）
原料として、各々相当するメタリン酸塩、酸化物、炭酸塩、硝酸塩等を使用し、ガラス化後に表１及び２に示した成分組成となるように秤量、混合後、白金坩堝に投入し、電気炉中900〜1300 ℃の温度にて2〜3時間溶融した。その後、溶融した原料を攪拌により均質化、清澄した後、金型に流しだし、除歪することにより均質な近赤外線吸収フィルタ用ガラスのサンプル１〜３３を得た。
各サンプルの、基礎ガラス成分の組成（質量％）、CuOの添加量（基礎ガラス成分100質量部に対する質量部）、［％P2O5］／（［％Y2O3］＋［％La2O3］＋［％Ta2O5］）（表１及び２では式Ｘと示す。）の値、及び、［％CuO］／（［％Y2O3］＋［％La2O3］＋［％Ta2O5］）（表１及び２では式Ｙと示す。）の値について、表１及び２に示す。
【００３８】
（評価）
近赤外線吸収フィルタ用ガラスの各サンプルについて、以下の評価を行った。
（１）製造時の融液の安定性
製造時の融液の安定性の評価として、各サンプルの製造時、溶融した原料について、坩堝ごと炉外へ出した後、溶融した原料を攪拌し、失透が生じるまでの時間を測定した。なお、失透とは、ガラス融液中の成分が複数集まり、熱力学的に安定な結晶を析出し、透明性が失われることであり、失透までの時間が長いほど、融液の安定性が高いことを示す。
以下の基準に従って評価を行い、評価結果を表１及び２に示す。
×：１分未満で失透
△：２分以上撹拌は可能であるが着色が強い（製品化できない）
○：１分〜２分で失透するが着色はない
◎：２分を超えて失透せず着色はない
【００３９】
（２）耐候性
得られた各サンプルのガラスブロックについて、20 mm ×20 mm ×0.15 〜 0.30 mm（縦×横×厚さ）に加工し、両面光学研磨によって、透過率測定のサンプルを作製した。
各サンプルの透過率について、厚さの異なるガラスを二枚測定し、内部透過率の算出を、シミュレーションにより導出した。図１に、サンプル２１及びサンプル３３を用いた場合の、分光透過率のシミュレーションデータを示す。
そして、透過率測定の各サンプルについて、温度：85℃、湿度：85％の条件下で200時間放置した（耐候性試験を行った）後、再度透過率をシミュレーションにより導出した。
以下の基準に従って評価を行い、評価結果を表１及び２に示す。
×：耐候性試験の前後で透過率の変化あり
○：耐候性試験の前後で透過率の変化なし
【００４０】
【表１】
0006346552.tif 000002
【００４１】
【表２】
0006346552.tif 000003
【００４２】  表１及び２から以下のことがわかる。  比較のサンプル２９〜３２に比べて、本発明例のサンプル１〜２５は、全て製造時の融液の安定性の点で優れていた。また、耐候性に関しても、本発明例の各サンプルは、比較例の各サンプルと同等以上の結果を示した。  また、比較例のサンプル２６及び２７に関しては、各成分の含有量については本発明例と同様であるものの、Ｘ式の条件を満たさない組成である。サンプル２６ではY2O3、La2O3、Ta2O5の割合が多くなり、ガラス溶解時の温度が高くなる結果、可視域で良好な透過率を持つ実用的なフィルタガラスを得ることができなかった。一方、サンプル２７に関しては、P2O5の割合が多くなるので、実用的な耐候性を得ることが難しいことがわかった。さらに、比較例のサンプル２８及び２９は、各成分の含有量については本発明例と同様であるものの、Ｙ式の条件を満たさない組成である。サンプル２８では、多量のY2O3、La2O3、Ta2O5によりガラス融液の安定性は向上する傾向があるものの、溶解に高温を擁するため、色の悪化が起こり、結果として製造時の融液の安定性が低く、実用化は難しいことがわかった。他方、サンプル２９では、Y2O3、La2O3、Ta2O5の割合が小さく、ガラス融液は不安定であるため、溶解できないことがわかった。  以上のことから、各成分の含有量だけでなく、式：3.0＜［％P2O5］／（［％Y2O3］＋［％La2O3］＋［％Ta2O5］）＜27.0、及び、式：0.4＜［％CuO］／（［％Y2O3］＋［％La2O3］＋［％Ta2O5］）＜3.6を満足することも非常に重要であることがわかった。
【産業上の利用可能性】
【００４３】
本発明によれば、製造コストの高騰を招くことなく、所望の分光特性を有しつつ、実用的な耐候性及び製造時の融液の安定化を実現できる近赤外吸収フィルタ用ガラスを得ることができる。そして、本発明により得られる近赤外吸収フィルタ用ガラスは、優れた耐候性及び製造時の融液の安定化を有することから、カメラ、スマートフォン等のカラー撮影機内の感度補正用フィルタなどとして使用することができる。
【図１】
0006346552.tif 000004